(57)【要約】【課題】  本発明の目的は、適度な透湿度と酸素透過度のフィルム機能を有し、且つ脱酸素剤と水分とで発生する錆びを含んだ水分により食品等を汚染することのない脱酸素剤用包装材等として用いることのできる積層フィルムを提供することにある。【解決手段】  透湿度が５００〜１００００ｇ／ｍ2・２４ｈである熱可塑性ポリウレタン樹脂層と、不織布層とからなることを特徴とする積層フィルム。【選択図】  なし【特許請求の範囲】
【請求項１】
透湿度が５００〜１００００ｇ／ｍ2・２４ｈである熱可塑性ポリウレタン樹脂層と、不織布層とからなることを特徴とする積層フィルム。
【請求項２】
熱可塑性ポリウレタン樹脂層の酸素透過度が５００ｃｃ／ｍ2・２４ｈ以上であることを特徴とする請求項１記載の積層フィルム。
【請求項３】
脱酸素剤包装に用いられることを特徴とする請求項１又は２記載の積層フィルム。
【発明の詳細な説明】
【技術分野】
【０００１】
本発明は、脱酸素剤の包装等に用いられる積層フィルムに関する。
【背景技術】
【０００２】
食品等を保存する技術として、脱酸素剤が用いられることは従来から知られ、酸素ガスバリア性の密封袋または密封容器内に食品等と脱酸素剤とを共存させ密封系内の酸素を除去させ、食品等の酸化や細菌等の繁殖を抑える技術であり広く用いられている。これに用いられる脱酸素剤は、鉄粉を主剤とするものが一般的に用いられている。
【０００３】
上記の鉄粉を主剤とする脱酸素剤は、鉄粉の酸化反応を開始するには水の存在が必要である。
そのために、紙と有孔ポリエチレンをラミネートした包材等の実質的に孔の開いた通気性材料からなる積層材料が、脱酸素剤の包装材として開示されている（例えば、特許文献１参照）。
【０００４】
また、特許文献２には、孔のあいた通気性包装材料で脱酸素剤を包装した酸素吸収包装体と、水蒸気透過性包装材料で水を包装した水包装体を、非通気性包装材料からなる外装体中に密封したものが開示されている。
【０００５】
【特許文献１】特許第２８３６１２６号公報
【特許文献２】特許第２５０３５６０号公報
【発明の開示】
【発明が解決しようとする課題】
【０００６】
しかしながら、孔の開いた通気性材料で脱酸素剤を包装した上記の方法では、魚等の水分を含んだ食品と脱酸素剤を同封した際に、食品中の水分が泡剤の孔から入り脱酸素剤として一般的に用いられる鉄粉等に水分が接することにより発生する錆びを含んだ水分が、脱酸素剤の包装の外ににじみ出ることによって、食品そのものにこの錆びを含んだ水分が触れてしまい、食品が汚染してしまうという問題があった。
【０００７】
本発明の目的は、上記問題点に鑑み、適度な透湿度と酸素透過度のフィルム機能を有し、且つ脱酸素剤と水分とで発生する錆びを含んだ水分により食品等を汚染することのない脱酸素剤用包装材等として用いることのできる積層フィルムを提供することにある。  
【課題を解決するための手段】
【０００８】
本発明による積層フィルムは、透湿度が５００〜１００００ｇ／ｍ2・２４ｈである熱可塑性ポリウレタン樹脂層と、不織布層とからなることを特徴とする。
【０００９】
本発明による熱可塑性ポリウレタン樹脂層においては、透湿度が５００〜１００００ｇ／ｍ2・２４ｈに限定される。
透湿度が５００ｇ／ｍ2・２４ｈ未満であれば、脱酸素機能を発現するだけの十分な水分量が得られず、逆に、透湿度が１００００ｇ／ｍ2・２４ｈを超えれば、過剰な水分が包装材の外に出てしまい同封している食品等を汚染してしまう危険性がある。
【００１０】
本発明において、熱可塑性ポリウレタン樹脂としては透湿度が５００〜１００００ｇ／ｍ2・２４ｈであれば特に限定はされず、例えば、ポリエーテル系ポリウレタン樹脂、ポリエステル系ポリウレタン樹脂、ポリカーボネート系ポリウレタン樹脂等が挙げられる。
上記熱可塑性ポリウレタン系樹脂は、二官能性ポリオールとジイソシアネートおよびグリコールとを主原料としてなる分子構造中にウレタン基を含有する高分子のうち、熱可塑性を有するものである。
上記熱可塑性ポリウレタン系樹脂は、使用される上記二官能性ポリオール等の主原料の種類によって区別され、その具体例としては、特に限定されるものではないが、例えば、ポリエーテル系ポリウレタン樹脂、ポリエステル系ポリウレタン樹脂、ポリカーボネート系ポリウレタン樹脂等が挙げられる。これらの熱可塑性ポリウレタン系樹脂は、単独で用いられても良いし、２種類以上が併用されても良い。また、本発明の範囲であれば、成形性を改善する目的で、ポリウレタン系樹脂以外の材料を含有しても良い。
本発明で言う透湿度とは、ＪＩＳ  Ｚ  ０２０８「防湿包装材料の透湿度試験方法（カップ法）」の条件Ｂに準拠して測定された透湿度を意味する。
【００１１】
本発明において、不織布としては特に限定はされず、例えば、ポリプロピレン、レーヨン、ポリエステル、ナイロン、ポリビニルアルコール、変性ポリビニルアルコール、アクリル、広葉樹パルプ、針葉樹パルプ、ポリエチレン、エチレン−酢酸ビニルコポリマー、絹、羊毛、綿、麻等及びこれらの混合物よりなる繊維からなる不織布が挙げられる。これらの中でも、熱可塑性ポリウレタン樹脂との接着強度及び、透湿度、酸素透過度より、ポリエステル、ナイロンの不織布が好ましい。
【００１２】
上記熱可塑性ポリウレタン樹脂層においては、酸素透過度が５００ｃｃ／ｍ2・２４ｈ以上であることが好ましい。酸素透過度が５００ｃｃ／ｍ2・２４ｈ未満では、内包された酸素吸収剤が酸素を十分に吸収できず、食品等が酸化劣化してしまう恐れがある。
本発明における酸素透過度とは、ＭＯＣＯＮ社製酸素透過度試験機「ＯＸ−ＴＲＡＮ」
を用いて、２３℃９０％ＲＨの条件下で測定した値をいう。
【００１３】
本発明の積層フィルムは、上記熱可塑性ポリウレタン樹脂層と不織布層とが積層されてなるので、食品に直接接触するところで空隙ができ、効率的に酸素吸収性能が発揮されるだけでなく、製造上の取り扱い時に、熱可塑性ポリウレタン樹脂単層で使用するのと比較して、ブロッキング等が起こりにくくなるため有効である。
【００１４】
本発明の積層フィルムの製造方法としては特に限定されないが、例えば、熱可塑性ポリウレタン樹脂をＴダイ法もしくはインフレーション法で製膜した後、不織布と接着剤もしくは熱を用いて貼りあわせる方法、または、不織布上に、溶融した熱可塑性ポリウレタン樹脂を直接押出ラミネートする方法等が挙げられる。
【発明の効果】
【００１５】
本発明の積層フィルムは上述の通りの構成であり、適度な透湿度と酸素透過度のフィルム機能を有しているので、脱酸素剤と水分とで発生する錆びを含んだ水分により食品等を汚染されることのない脱酸素剤用包装材等として用いることのできる。
【発明を実施するための最良の形態】
【００１６】
以下に実施例を掲げて本発明の態様を更に詳しく説明するが、本発明はこれら実施例のみに限定されるものではない。
【実施例】
【００１７】
（実施例１）
厚み５０μのエーテル系ポリウレタン樹脂層と、ポリエステルからなる不織布とを接着剤を用いてドライラミネートして積層フィルムを作成した。
【００１８】
（実施例２）
厚み５０μのエステル系ポリウレタン樹脂層と、ポリエステルからなる不織布とを接着剤を用いてドライラミネートして積層フィルムを作成した。
【００１９】
（比較例１）
厚み５０μで、ポリエチレンに無機物を充填したものを延伸してなるポリエチレン系多孔質フィルムと、ポリエステルからなる不織布とを接着剤を用いてドライラミネートして積層フィルムを作成した。
【００２０】
（比較例２）
厚み５０μの有孔ポリエチレンフィルムと、ポリエステルからなる不織布とを接着剤を用いてドライラミネートして積層フィルムを作成した。
【００２１】
（比較例３）
厚み５０μの無孔ポリエチレンフィルムと、ポリエステルからなる不織布とを接着剤を用いてドライラミネートして積層フィルムを作成した。
【００２２】
実施例１〜２及び比較例１〜３で得られた積層フィルムの性能を評価した。その結果は表１に示すとおりであった。
【００２３】
【表１】
2005288865.tif 000002